КОМПОЗИЦИЯ ПРОПИЛЕНОВЫХ ПОЛИМЕРОВ ДЛЯ ГОРЯЧЕГО ФОРМОВАНИЯ

1. Композиция пропиленовых полимеров, содержащая (массовые процентные содержания соотнесены с суммарным количеством А + В):
(А) 60-90 мас.% сополимера пропилена и этилена, содержащего менее чем 2,5 мас.% этиленовых звеньев; и
(В) 10-40 мас.% сополимера пропилена, содержащего от 15 до 35 мас.% этиленовых звеньев,
при этом упомянутая полимерная композиция характеризуется значением скорости течения расплава, меньшим, чем 10 г/10 мин, в соответствии с документом ISO 1133 (230°C, 2,16 кг).
2. Композиция пропиленовых полимеров по п.1, где сополимер (А) содержит менее чем 2 мас.% звеньев, полученных из этилена.
3. Композиция пропиленовых полимеров по п.1, где компонент (В) содержит от 18 до 30% этиленовых звеньев.
4. Композиция пропиленовых полимеров по п.1, где значение скорости течения расплава составляет величину, меньшую, чем 5, в соответствии с документом ISO 1133 (230°C, 2,16 кг).
5. Композиция пропиленовых полимеров по любому из пп.1-4, содержащая 70-88 мас.% компонента (А) и 12-30 мас.% компонента (В).
6. Способ получения композиции пропиленовых полимеров по любому из пп.1-5, включающий, по меньшей мере, два этапа ступенчатой полимеризации, где сополимер (А) получают, по меньшей мере, в один первый этап полимеризации, а сополимер (В) получают, по меньшей мере, в один второй этап полимеризации, отличающийся тем, что сополимер (А) получают по способу газофазной полимеризации, реализуемому, по меньшей мере, в двух сообщающихся зонах полимеризации.
7. Получаемое по способу горячего формования изделие, содержащее композицию пропиленовых полимеров по любому из пп.1-5.
8. Получаемое по способу горячего формования изделие по п.7, характеризующееся показателем пожелтения, меньшим, чем 1,0.